(57)【要約】【課題】  着用者の身体へのフィット性が向上し、且つ肌触りや風合いに優れた使い捨て生理用ショーツを提供すること。【解決手段】  本発明の使い捨て生理用ショーツは、液透過性の表面シート、液不透過性の裏面シート、及び該表面シートと該裏面シートとの間に介在する液保持性の吸収体を有し、上記裏面シートが、エラストマーからなるシートの少なくとも片面に伸長可能な不織布を積層した伸縮性シートから構成されており、上記表面シート及び上記吸収体が、着用者の少なくとも股間に位置するように配置されていることを特徴とする。【選択図】図１
2005007188.tif 000002
【特許請求の範囲】
【請求項１】
液透過性の表面シート、液不透過性の裏面シート、及び該表面シートと該裏面シートとの間に介在する液保持性の吸収体を有する使い捨て生理用ショーツであって、
上記裏面シートが、エラストマーからなるシートの少なくとも片面に伸長可能な不織布を積層した伸縮性シートから構成されており、
上記表面シート及び上記吸収体が、着用者の少なくとも股間に位置するように配置されていることを特徴とする使い捨て生理用ショーツ。
【請求項２】
上記伸縮性シートの１００％伸長応力が５０〜１０００ｇ／２５ｍｍである、請求項１記載の使い捨て生理用ショーツ。
【請求項３】
上記伸長可能な不織布が、実質的に構成繊維間の結合点を有さず、構成繊維同士の絡合により一体化されてなる不織布である、請求項１又は２記載の使い捨て生理用ショーツ。
【請求項４】
上記伸長可能な不織布が、構成繊維間の融着による多数の結合点を有し、構成繊維長が隣接する該結合点間の距離よりも大きくなされている不織布である、請求項１又は２記載の使い捨て生理用ショーツ。
【請求項５】
上記伸長可能な不織布が、上記結合点の部分的破壊又は繊維の切断により破断することなしに伸長可能な不織布である、請求項３又は４記載の使い捨て生理用ショーツ。
【請求項６】
上記伸長可能な不織布の有する繊維間空隙に、上記エラストマーが実質的に存在しない、請求項１〜５の何れかに記載の使い捨て生理用ショーツ。
【請求項７】
上記伸縮性シートにおける上記伸長可能な不織布と上記エラストマーからなるシートとが、該伸縮性シートの伸縮方向に沿って断続的に形成された多数の固定部位によって固定されている、請求項１〜６の何れかに記載の使い捨て生理用ショーツ。
【請求項８】
上記伸縮性シートが、上記伸長可能な不織布と上記エラストマーからなるシートとをエンボスにより圧縮接合した多数の固定部位、及び該不織布と該シートとが実質的に接合されていない非圧縮部位を有する、請求項７記載の使い捨て生理用ショーツ。
【発明の詳細な説明】
【技術分野】
【０００１】
本発明は使い捨て生理用ショーツに関し、更に詳しくは身体へのフィット性が向上し、且つ肌触りや風合いに優れた使い捨て生理用ショーツに関する。
【背景技術】
【０００２】
従来、生理用ショーツの構成材料として用いられていた伸縮性布帛としては、ウレタン系エラストマーやスチレン系エラストマー等の熱可塑性エラストマーからなる繊維から形成された織布や不織布等が知られている。
【０００３】
しかし、これらの材料から形成された伸縮性布帛は、ゴム特有の肌触りや皮膚刺激性があり、また、身体へのフィット性も満足できるものではなかった。更に、上記伸縮性布帛はドレープ性に乏しいので、衣料用等の素材としては適当なものといえなかった。
【発明の開示】
【発明が解決しようとする課題】
【０００４】
従って、本発明の目的は、着用者の身体へのフィット性が向上し、且つ肌触りや風合いに優れた使い捨て生理用ショーツを提供することにある。
【課題を解決するための手段】
【０００５】
本発明者らは鋭意検討した結果、伸縮性を有する特定のシートと伸長性を有する不織布とを積層してなる伸縮性シートを用いた使い捨て生理用ショーツにより上記目的が達成されることを知見した。
【０００６】
本発明は上記知見に基づきなされたもので、液透過性の表面シート、液不透過性の裏面シート、及び該表面シートと該裏面シートとの間に介在する液保持性の吸収体を有する使い捨て生理用ショーツであって、
上記裏面シートが、エラストマーからなるシートの少なくとも片面に伸長可能な不織布を積層した伸縮性シートから構成されており、
上記表面シート及び上記吸収体が、着用者の少なくとも股間に位置するように配置されていることを特徴とする使い捨て生理用ショーツを提供することにより上記目的を達成したものである。
【発明の効果】
【０００７】
本発明の生理用ショーツによれば、身体へのフィット性が向上し、且つ肌触りや風合いが優れたものとなる。
【発明を実施するための最良の形態】
【０００８】
以下、本発明の使い捨て生理用ショーツの好ましい実施形態を図面を参照して説明する。ここで、図１は、本発明の使い捨て生理用ショーツの第１の実施形態の装着状態を示す斜視図であり、図２は、図１に示す使い捨て生理用ショーツの組立前の状態を表面シート側からみた展開図であり、図３は、図２におけるａ−ａ線断面図である。
【０００９】
図１〜図３に示す実施形態（第１の実施形態）の使い捨て生理用ショーツ１（以下、単に「生理用ショーツ」という）は、液透過性の表面シート２、液不透過性の裏面シート３、及び該表面シート２と該裏面シート３との間に介在する液保持性の吸収体４を有している。
【００１０】
図２に示すように、上記裏面シート３は、その長手方向に沿う略中央部が括れた略砂時計形状をなしており、着用時に着用者の腹側に位置する腹側部Ｃ、背中側に位置する背側部Ａ、及び股間に位置する股間部Ｂから構成されている。
また、上記裏面シート３における上記背側部Ａの左右両側縁部には、一対の連結パネル５，５’が、ホットメルトやヒートシール等の接合手段によって接合・固定されている。そして、該連結パネル５，５’を介して上記腹側部Ｃの左右両側縁部と上記背側部Ａの左右両側縁部とを、それぞれ接合・固定することにより、図１に示すようにウエスト開口部６と、一対のレッグ開口部７，７’とが形成されるようになされている。
【００１１】
図２に示すように、上記裏面シート３における上記股間部Ｂには、上記表面シート２が配設されていると共に、該表面シート２と該裏面シート３との間には長方形状の吸収体４が介在しており、生理用ショーツ１の着用時に、該表面シート２及び該吸収体４が着用者の股間に位置するようになされている。更に詳細には、図３に示すように、上記吸収体４は、その全面が上記表面シート２によって被覆されている。そして、該表面シート２と上記裏面シート３とが、接合部８においてホットメルト等の接合手段により接合・固定されている。該接合部８は、生理用ショーツ１の長手方向に沿う中央線上に、上記吸収体４の前端部から後端部に亘って直線状に形成されている。
【００１２】
また、図１及び図２に示すように、生理用ショーツの着用時において着用者のウエストに位置する背側部Ａ及び腹側部Ｃ並びに脚周りに位置するレッグ部には、それぞれ、ウエスト部弾性部材２０，２０及びレッグ部弾性部材２１，２１が伸張状態で接合・固定されている。そして、これらの弾性部材によって上記背側部Ａ及び腹側部Ｃ並びにレッグ部にウエストギャザー及びレッグギャザーが形成するようになされている。尚、上記弾性部材の接合・固定にはホットメルト粘着材等の接着剤が用いられる。
【００１３】
上記表面シート２としては、液透過性であり、布様の感触を有するものが用いられ、その例としては、親水性繊維から形成された不織布、疎水性繊維から形成された不織布に親水化処理を施したものや、多数の開孔が設けられたフィルムシート等が挙げられる。
また、上記吸収体４としては、液を吸収・保持し得る機能を有するものが用いられ、その例としては、フラッフパルプ等の木材パルプと高吸収性ポリマー粒子の混合物を所定の形状となしたものや、二枚の吸収紙の間に高吸収性ポリマー粒子を保持・固定し、一体化したポリマー吸収紙等が挙げられる。
また、上記連結パネル５，５’としては、伸縮性を有する布帛を用いることも可能であり、その例としては、後述するエラストマーからなるシート等が挙げられる。また、該連結パネル５，５’は、不織布単層のものでもよい。
【００１４】
而して、本実施形態の生理用ショーツにおいては、図３に示す通り、上記裏面シート３が、エラストマーからなるシート１０の両面に伸長可能な不織布１１，１１を積層（ラミネート）した三層構造の伸縮性シートから構成されている。
該伸縮性シートは、図２中、矢印Ｓで示すように、生理用ショーツ１の幅方向に伸縮可能になされており、該生理用ショーツ１の装着時に該伸縮性シートが着用者のウエスト部からレッグ部にかけてフィットし得るようになされている。
【００１５】
以下、上記伸縮性シートを構成する上記エラストマーからなるシート（以下、このシートを「エラストマーシート」という）１０及び伸長可能な不織布（以下、この不織布を「伸長性不織布」という）１１についてそれぞれ説明する。
【００１６】
上記エラストマーシート１０は、伸縮性を有するエラストマーから形成されている。該エラストマーとしては、従来公知のものを特に制限無く用いることができ、その例としては、天然ゴム；イソプレンゴム；１，２−ポリブタジエン；スチレン−ブタジエンゴム；クロロプレンゴム；ニトリルゴム；ブチルゴム；エチレン−プロピレンゴム；ウレタンゴム；各種熱可塑性エラストマー、例えば、ウレタン系エラストマー、スチレン系エラストマー、エステル系エラストマー、オレフィン系エラストマー、及びアミド系エラストマー；並びにエチレン−α−オレフィン共重合体等が挙げられる。
特に、上記エラストマーとして、メタロセン（シクロペンタジエニル錯体）を触媒として用いて得られるエチレン−α−オレフィン共重合体（以下、「エチレン−α−オレフィン共重合体」というときにはこの共重合体を意味する）を用いることが、上記エラストマーシート１０の加工性、該エラストマーシート１０と上記伸長性不織布１１との接着性、及び上記伸縮性シートの皮膚に対する低刺激性の点から好ましい。
【００１７】
上記エチレン−α−オレフィン共重合体において、エチレンと共重合させるα−オレフィンとしては、炭素数が３〜３０のα−オレフィン、具体的には例えば、プロピレン、１−ブテン、１−ペンテン、１−ヘキセン、１−オクテン、１−ヘプテン、４−メチルペンテン−１、４−メチルヘキセン−１、４，４−ジメチルペンテン−１、及び１−オクタデセン等が挙げられる。これらの中でも１−ヘキセン、１−オクテン、１−ヘプテン、及び４−メチルペンテン−１が好ましく用いられる。
【００１８】
エチレンと上記α−オレフィンとを共重合させる際に触媒として用いられる上記シクロペンタジエニル錯体としては、特開平４−２５３７１１号公報、特開平４−２７９５９２号公報、特表平６−５０３５８５号公報、特開平３−１８８０９２号公報、特開昭６１−１３０３１４号公報、特開昭６０−３５００６号公報、特開昭５８−１９３０９号公報、特開昭６０−３５００８号公報、特開平３−１６３０８８号公報、ヨーロッパ特許第２７７，００４号明細書、及び国際公開ＷＯ９２／０１７２３号公報等に記載されているオレフィン類の重合に際して通常用いられるものが特に制限なく用いられる。
また、共重合に際しては、上記シクロペンタジエニル錯体と共に通常用いられる助触媒を通常の使用量の範囲で使用することもできる。
【００１９】
上記エチレン−α−オレフィン共重合体におけるエチレンとα−オレフィンとの配合割合は、エチレンが好ましくは４０〜９８重量％であり、α−オレフィンが好ましくは６０〜２重量％である。
【００２０】
上記エチレン−α−オレフィン共重合体は、例えば、エチレンとα−オレフィンとを、シクロペンタジニエル錯体の存在下に、好ましくは１００〜３，０００ｋｇ／ｃｍ2、更に好ましくは３００〜２，０００ｋｇ／ｃｍ2の圧力下にて、好ましくは１２５〜２５０℃、更に好ましくは１５０〜２００℃の温度で高圧イオン重合法により重合することにより製造することができる。
【００２１】
上記エチレン−α−オレフィン共重合体は、そのメルト・フロー・レイト（ＭＦＲ：ＪＩＳ  Ｋ  ７２１０に従い１９０℃、２．１６ｋｇ荷重下で測定）が、０．０１〜３００ｇ／１０分であることが好ましく、０．１〜１５０ｇ／１０分であることが更に好ましく、０．５〜３０ｇ／１０分であることが特に好ましい。
また、上記エチレン−α−オレフィン共重合体は、その密度が０．９０ｇ／ｃｍ3以下であることが好ましく、０．８８０〜０．８６０ｇ／ｃｍ3であることが更に好ましい。
【００２２】
上記エチレン−α−オレフィン共重合体は、その永久歪が０〜５０％であることが好ましく、０〜２０％であることが更に好ましい。また、該エチレン−α−オレフィン共重合体は、そのヒステリシス比が１．０〜５．０であることが好ましく、１．０〜３．０であることが更に好ましい。
上記永久歪が上記範囲外となるか又は上記ヒステリシス比が上記範囲外となると、得られる生理用ショーツ１のフィット性が低下する場合がある。
【００２３】
上記エラストマーシート１０は、そのシート形態としてフィルム状シートであるか又は不織布シートであることが好ましい。
上記エラストマーシート１０がフィルム状シートである場合には、該フィルム状シートは、公知のフィルム形成手段、例えばＴダイを用いた溶融成形や、キャスト成形等により製造することができる。
一方、上記エラストマーシート１０が不織布シートである場合には、該不織布シートは、公知の不織布形成手段、例えば、メルトブローン法やスパンボンド法等により製造することができ、特にメルトブローン法で製造されることが通気性と防漏性とを兼ね備える点から好ましい。
【００２４】
上記エラストマーシート１０は、その坪量に特に制限は無いが、一般的な範囲としての坪量は１０〜１００ｇ／ｍ2であることが好ましく、１０〜６０ｇ／ｍ2であることが更に好ましい。上記坪量が１０ｇ／ｍ2に満たないと充分な伸縮物性を発現できないため、ショーツにした際のフィット性が低下する場合があり、１００ｇ／ｍ2を超えるとシートの剛性が高くなり、ショーツにした際のはき心地が低下する場合があるので上記範囲内とすることが好ましい。
【００２５】
上記エラストマーシート１０は、その厚みにも特に制限は無いが、該エラストマーシート１０がフィルム状シートの場合、その厚みが１０〜１００μｍであることが好ましく、１０〜６０μｍであることが更に好ましい。また、不織布シートの場合、厚みが５０〜３００μｍであることが好ましく、５０〜１５０μｍであることが更に好ましい。上記エラストマーシート１０の厚みが斯かる範囲内であれば、上記伸縮性シートのドレープ性や風合いが生理用ショーツの裏面シートとして好適なものとなる。
【００２６】
上記エラストマーシート１０は上述の通り伸縮性を有している。該エラストマーシート１０は、その１００％伸長時の永久歪が好ましくは０〜５０％であり、更に好ましくは０〜２０％であることが、上記伸縮性シートが人体の動作に対して破壊を起こさずに追従可能となる点から好ましい。
尚、上記永久歪は、試料（長さ：１５０ｍｍ×幅２５ｍｍ）を、引張試験機に初期長さ１００ｍｍにて固定し、次いで、該試料を３００ｍｍ／ｍｉｎの速度で１００％伸長させ、伸長を解放した後の試料の長さ（伸長後長さ）を測定し、下記式より算出した。
永久歪（％）＝〔（伸長後長さ−初期長さ）／初期長さ〕×１００
【００２７】
また、上記エラストマーシート１０は透湿性を有していることが好ましい。該エラストマーシート１０に透湿性を付与するためには、例えば該エラストマーシート１０として不織布シートを用いたり、ウレタン系エラストマーやエステル系エラストマー、アミド系エラストマー等の透湿性を有する熱可塑性エラストマーを含む樹脂組成物から得られるフィルム状シートを用いればよい。
【００２８】
次に、上記伸長性不織布１１について説明する。
該伸長性不織布１１としては、伸長性を有し、風合いや感触が良好であり、且つ上記エラストマーシート１０との積層が容易なものが用いられる。
上記伸長性不織布１１として好ましいものの一例として、実質的に構成繊維間の結合点を有さず、構成繊維同士の絡合により一体化されてなる不織布（以下、この不織布を「不織布Ａ」という）が挙げられる。不織布Ａは構成繊維同士の絡合により不織布としての形態を保っているので、機械的な外力が加わった場合に絡合点が容易に移動することによって変形、即ち伸長することが可能となる。不織布Ａとしては、スパンレース不織布やニードルパンチ不織布等が挙げられ、特に風合いや生産性の点からスパンレース不織布を用いることが好ましい。
【００２９】
また、上記不織布として好ましいものの他の例として、構成繊維間の融着による多数の結合点を有し、構成繊維長が隣接する該結合点間の距離よりも大きくなされている不織布（以下、この不織布を「不織布Ｂ」という）が挙げられる。不織布Ｂにおいては、構成繊維が熱融着等の方法で融着されることにより多数の結合点を有し、シート化されている。具体的には、例えば（イ）構成繊維に捲縮加工が施されており、結合点間で捲縮の伸長が可能であるため、不織布全体として伸長可能な不織布、（ロ）不織布を構成する繊維がある一定の方向に対して多くの配列（配向）をなしており、該配列（配向）の方向に対しては剛直であるものの、それと直交する方向には構造変形しやすい不織布、更には（ハ）上記２つの方法を合わせて、更に構造変形し易くさせた不織布を好適に用いることができる。特に、スパンボンド不織布（長繊維不織布）やヒートロール不織布（短繊維不織布）はそれぞれ、融着結合点を付与することによりシート化されている不織布であり、上記特性を付与するには好適な不織布である。
【００３０】
上記不織布（不織布Ａ、不織布Ｂ）を構成する繊維としては、不織布の製造方法に応じて長繊維連続フィラメント及び短繊維ステープルファイバーの何れをも用いることができる。
該繊維としては、各種熱可塑性樹脂からなる繊維、例えば、ポリエチレン、ポリプロピレン、ポリエステル及びポリアミド等からなる繊維の一種又は二種以上や、これら熱可塑性樹脂からなる繊維と天然繊維（コットン、レーヨン等）との組み合わせを用いることができる。また、該繊維が熱可塑性樹脂からなる繊維である場合には、低融点成分と高融点成分とからなる各種複合繊維、例えば、芯鞘型複合繊維やサイド・バイ・サイド型複合繊維を用いることもできる。
また、該繊維の太さは、上記不織布の伸長性、柔軟性及び風合い等の点から細い程好ましく、特に好ましくは３デニール以下である。太さの下限には特に制限はないが実際の生産上０．１デニール程度迄である。
【００３１】
上記伸長性不織布１１は、その厚みに特に制限はないが、コストと風合い等の観点から、０．５ｇ／ｃｍ2加重下における厚みが０．１〜１ｍｍであることが好ましく、０．２〜０．８ｍｍであることが更に好ましい。
同様に、上記伸長性不織布１１は、その坪量に特に制限はないが、コスト等の観点から１５〜５０ｇ／ｍ2であることが好ましく、１５〜３０ｇ／ｍ2であることが更に好ましい。
【００３２】
また、上記伸長性不織布１１は、上記伸縮性シートを伸長させた場合に、破壊しない程度の伸長性を有しており、上記結合点の部分的破壊又は繊維の切断により破断することなしに伸長可能であることがショーツを構成するシート材としてとフィット性及びはき心地の点から好ましい。具体的には、上記伸長性不織布１１は、その破断伸度が好ましくは５０〜５００％であり、更に好ましくは１００〜２５０％である。
尚、上記破断伸度は、試料（長さ：１５０ｍｍ×幅２５ｍｍ）を、引張試験機に初期長さ１００ｍｍにて固定し、次いで、該試料を３００ｍｍ／ｍｉｎの速度で伸長させて破断したときの長さ（破断時長さ）を測定し、下記式より算出した。
破断伸度（％）＝〔（破断時長さ−初期長さ）／初期長さ〕×１００
【００３３】
上記伸縮性シートにおいては、上記伸長性不織布１１の有する繊維間空隙（即ち、該伸長性不織布１１を構成する繊維同士によって形成される空隙）に、上記エラストマーシート１０を構成するエラストマーが実質的に存在しない（即ち、該繊維間空隙に該エラストマーが入り込んでいない）ことが好ましい。斯かる構造の伸縮性シートでは、上記伸長性不織布１１の有する布様の風合いや柔軟性が損なわれていなので、該伸縮性シート全体としての風合いや柔軟性が向上するので好ましい。斯かる構造の伸縮性シートを製造する方法については後述する。
【００３４】
本実施形態の生理用ショーツに用いられている上記伸縮性シートは、上記エラストマーシート１０の両面に上記伸長性不織布１１を積層（ラミネート）することにより得られる。積層方法に特に制限は無く、例えば、上記エラストマーシート１０がフィルム状シートである場合には、該エラストマーシート１０をシート状に溶融押出成形する際に、予め製造しておいた上記伸長性不織布１１間に溶融ラミネートすることにより上記伸縮性シートを製造することができる。また、その他の製造方法としては、上記エラストマーシート１０と上記伸長性不織布１１とを熱圧着ラミネートやフレームラミネートしたり、或いはホットメルト接着剤や液状接着剤等によってラミネートする方法がある。また、ラミネートに先立ち、上記エラストマーシート１０及び上記伸長性不織布１１それぞれのラミネート面をコロナ処理やフレーム処理して、両者の接着性を一層向上させてもよい。
特に、上記伸長性不織布１１の有する繊維間空隙に、上記エラストマーシート１０を構成するエラストマーが実質的に存在しないようにするためには、両者を点接合（ポイントボンド）することが好ましい。該点接合の方法としては、エンボスによる点接合や、接着剤による点接合が挙げられる。
【００３５】
特に、上記エラストマーシート１０と上記伸長性不織布１１とが、上記伸縮性シートの伸縮方向に沿って断続的に形成された多数の固定部位によって固定、とりわけ点接合されることが好ましい。斯かる固定によって、シートの伸縮物性が妨げられにくくなるので好ましい。
この場合、上記伸縮性シートの伸縮方向に沿う固定（とりわけ点接合）された部位は規則的であることが好ましく、該部位間の間隔はシートの接合力（接着力）及びシートの伸縮物性、並びにシートのドレープ性の点から１．０〜１０ｍｍであることが好ましく、１．０〜５．０ｍｍであることが更に好ましい。また、固定（とりわけ点接合）された部位の個々の面積は、上記伸縮性シートの剛性及び伸縮物性の点から０．１〜３．０ｍｍ2であることが好ましく、０．１〜２．０ｍｍ2であることが更に好ましい。更に、固定（とりわけ点接合）された部位の総面積は複合シートの剛性及び伸縮物性の点から、上記伸縮性シートの面積の１〜３０％であることが好ましく、１〜２０％であることが更に好ましい。
【００３６】
特に、上記点接合はエンボスにより行われることが好ましい。即ち、上記伸縮性シートは、上記エラストマーシート１０と上記伸長性不織布１１とをエンボスにより圧縮接合して形成された多数の点接合された固定部位、及び該エラストマーシート１０と該伸長性不織布１１とが実質的に接合されていない非圧縮部位を有することが、上記伸縮性シートの風合いや柔軟性を向上させる点から好ましい。
【００３７】
本実施形態の生理用ショーツに用いられている上記伸縮性シートは、その１００％伸長応力が５０〜１０００ｇ／２５ｍｍであることが好ましく、７０〜５００ｇ／２５ｍｍであることが更に好ましく、１００〜３５０ｇ／２５ｍｍであることが一層好ましい。該伸長応力が５０ｇ／２５ｍｍに満たないと、フィット性が低下することがあり、１０００ｇ／２５ｍｍを越えると締め付けが強すぎることがある。
尚、上記伸長応力は、試料（長さ：１５０ｍｍ×幅２５ｍｍ）を、引張試験機に初期長さ１００ｍｍにて固定し、次いで、該試料を３００ｍｍ／ｍｉｎの速度で１００％伸長させたときの応力の値である。
【００３８】
本実施形態の生理用ショーツに用いられている上記伸縮性シートにおいては、その伸縮可能な方向における永久歪が好ましくは５０％以下である。該永久歪が５０％を超えるとフィット性が低下することがある。該永久歪は０〜３０％であることが更に好ましい。該永久歪は０％であることが最も好ましい。
尚、上記永久歪は、上述のエラストマーシートの永久歪の測定方法と同様の方法により測定される。
【００３９】
更に、本実施形態の生理用ショーツに用いられている上記伸縮性シートは全体として透湿性を有していることがムレ防止の点から好ましい。特に該伸縮性シートは、ＪＩＳ  Ｚ  ０２０８に従って測定された透湿度が０．５ｇ／（ｃｍ2・ｈｒ）以上であることが好ましく、１．０ｇ／（ｃｍ2・ｈｒ）以上であることが更に好ましい。透湿度の上限に特に制限はないが、耐水性等を考慮すると５．０ｇ／（ｃｍ2・ｈｒ）程度までである。
【００４０】
また、本実施形態の生理用ショーツに用いられている上記伸縮性シートは、０．５ｇ／ｃｍ2荷重下での厚みが０．３〜２．０ｍｍであることが好ましく、０．３〜１．０ｍｍであることが更に好ましい。該厚みが０．３ｍｍに満たないとコシがなくてショーツとして装着しづらくなることがあり、２．０ｍｍを超えると剛性が高くなりフィット性が低下することがあるので上記範囲内とすることが好ましい。
また、本実施形態の生理用ショーツに用いられている上記伸縮性シートは、その坪量が３０〜１８０ｇ／ｍ2であることが好ましく、３０〜１００ｇ／ｍ2であることが更に好ましい。該坪量が３０ｇ／ｍ2に満たないとコシがなくてショーツとして装着しづらくなることがあり、１８０ｇ／ｍ2を超えると剛性が高くなりフィット性が低下することがあるので上記範囲内とすることが好ましい。
【００４１】
次に、本発明の生理用ショーツの第２〜第４の実施形態を図４〜図７を参照して説明する。ここで、図４は、本発明の生理用ショーツの第２の実施形態の組立前の状態を表面シート側からみた展開図（図２相当図）であり、図５は、図４におけるａ−ａ線断面図（図３相当図）であり、図６（ａ）は、本発明の生理用ショーツの第３の実施形態の断面図（図３相当図）であり、図６（ｂ）は、図６（ａ）に示す実施形態の別形態の断面図（図３相当図）であり、図７は、本発明の生理用ショーツの第４の実施形態の断面図（図３相当図）である。
尚、図４〜図７に示す第２〜第４の実施形態においては、図１〜図３に示す第１の実施形態と異なる点についてのみ説明し、特に説明しない点については第１の実施形態について詳述した説明が適宜適用される。また、図４〜図７において図１〜図３と同じ部材については同じ符号を付した。
【００４２】
図４及び図５に示す実施形態（第２の実施形態）の生理用ショーツにおいては、その表面シート側の左右両側方部に一対の防漏シート１２，１２’が配設されている。該防漏シート１２，１２’それぞれの長手方向に沿う一端は、図５に示すように、上記裏面シート３の表面シート側における接合部１４，１４’にて該裏面シートと接合・固定されている。また、該防漏シート１２，１２’それぞれの長手方向に沿う他端は自由端になっており、一対の糸状弾性部材が１３，１３’が伸長状態で配設されており、これにより、図５に示すように生理用ショーツの左右両側方部において上記防漏シート１２，１２’が立ち上がるようになされている。該糸状弾性部材１３，１３’は、図５に示すように、上記自由端の端縁を管状に折り返すことにより、上記防漏シートにより被覆されている。斯かる構成の生理用ショーツにおいては、立ち上がった上記防漏シート１２，１２’が着用者の身体にフィットするので、液の横漏れ等が効果的に防止される。
【００４３】
図６（ａ）に示す実施形態（第３の実施形態）の生理用ショーツは、第２の実施形態の生理用ショーツとほぼ同様の構成であり、異なる点は吸収体４が裏面シート３上に直接配設されており、更に該吸収体４上を表面シート２が被覆しており、且つ該吸収体４の中央部が左右両側方部よりも高くなった鞍型に形成されている点である。斯かる構成の生理用ショーツにおいては、吸収体４が鞍型であるので、着用者の身体へのフィット性が一層高まり、液漏れが一層防止される。また、裏面シート３の伸縮に伴って吸収体４が容易に変形し得るので、着用者の身体へのフィット性が更に一層高まり、液漏れが更に一層防止される〔裏面シート３の伸縮方向を、図６（ａ）中、矢印Ｓで示す〕。
また、図６（ａ）に示す生理用ショーツを図６（ｂ）の様に構成することにより図６（ａ）よりも更に伸縮性を向上させることができ、フィット性にすぐれた生理用ショーツが得られる。
【００４４】
図７に示す実施形態（第４の実施形態）の生理用ショーツにおいては、吸収体４が二枚の吸収紙の間に高吸収性ポリマー粒子を保持・固定し、一体化したポリマー吸収紙から構成されている。そして、該吸収体４の上面側（即ち、液吸収面側）にのみ表面シート２が被覆されている。該表面シート２と上記ポリマー吸収紙から構成されている吸収体４とは、該ポリマー吸収紙の製造工程（抄紙工程）、又はその後工程において積層一体化されている。
また、下層シート１５が、上記吸収体４の下面及び側面を被覆し、更に上記表面シート２の左右両側方部を被覆しており、接合部１４，１４’において該下層シート１５と該表面シート２とが、ホットメルト等の接合手段によって接合固定されている。更に防漏シート１２，１２’が上記下層シート１５に連設されている。図７に示すように、該防漏シート１２，１２’は、上記下層シート１５から一体的に形成されている。該下層シート１５及び該防漏シート１２，１２’は伸長可能なシートから構成されており、該伸長可能なシートの例としては、上記伸縮性シートを構成する伸長性不織布等が挙げられる。
斯かる構成の生理用ショーツにおいては、立体ガードを形成する上記防漏シート１２，１２’が伸長性を有するので、生理用ショーツの着用中に該防漏シート１２，１２’が着用者の動きに容易に追従して着用者の身体へのフィット性が更に一層向上し、液漏れが防止される。また、上記下層シート１５が伸長性を有するので、該下層シート１５の全面を裏面シート３と接合・固定しても該裏面シート３の伸縮性が阻害されることはない。
【００４５】
以上、本発明の生理用ショーツをその好ましい実施形態に基づき説明したが、本発明の生理用ショーツは上記実施形態に制限されるものではなく、本発明の趣旨を逸脱しない範囲において種々の変更が可能である。
例えば、裏面シート３を構成する上記伸縮性シートは、上記エラストマーシート１０の片面にのみ上記伸長性不織布１１が積層された２層構造となっていてもよい。この場合、上記伸縮性シートは、その伸長性不織布側が生理用ショーツの外方を向くように配設される。
また、上記伸縮性シートに、生理用ショーツの裏面シートとしての他の機能を付与するために、上記エラストマーシート１０及び上記伸長性不織布１１に加えて他のシート或いは布帛等を更に積層してもよい。
また、上記連結パネル５，５’は、上記裏面シート３と一体的に形成されていてもよい。
また、図３、図５及び図８に示す実施形態においては、接合部８は、生理用ショーツの長手方向中心線上に連続的に設けられている必要はなく、断続的なドット状に設けられていてもよい。
また、図５及び図６に示す実施形態においては、防漏シート１２，１２’は、吸収体４の両側縁部よりも内方の位置から立ち上がっていてもよい。
また、図７に示す実施形態においては、下層シート１５に連設される防漏シート１２，１２’は、該下層シート１５と一体的に形成されている必要はなく、該下層シート１５に連設されていれば別体から形成されていでもよい。
【実施例】
【００４６】
以下、実施例により本発明の生理用ショーツの有効性を例示する。しかしながら、本発明の範囲は斯かる実施例に限定されないことはいうまでもない。
【００４７】
〔実施例１〕
メタロセンを触媒として用いて製造されたエチレン−α−オレフィン共重合体からなるフィルム（ダウ・ケミカル社製、厚み：２３μｍ、坪量２０ｇ／ｍ2、永久歪：１５％）の両面に、ポリプロピレン繊維からなるスパンボンド不織布（０．５ｇ／ｃｍ2下での厚み：３００μｍ、坪量２０ｇ／ｍ2、破断伸度：２５０％）を重ね合わせ、これらを一対のエンボスロール間に挿通させてこれらを接合・固定して、伸縮性シートを得た。尚、該エンボスロールによるこれらの接合・固定は、温度８０℃、線圧５ｋｇ／ｃｍの条件下、該伸縮性シートの伸縮方向に沿って、面積０．５ｍｍ2である円形の圧縮接合部位が２ｍｍの間隔で規則的に多数形成されるように行った。その結果、上記スパンボンド不織布を構成するポリプロピレン繊維間には、上記エチレン−α−オレフィン共重合体は実質的に存在していなかった。
得られた伸縮性シートについて、永久歪及び１００％伸張応力を測定すると共に下記の方法で風合いを評価した。その結果を表１に示す。
【００４８】
＜風合いの評価方法＞
パネラー１０人に評価してもらい、
良いと回答した人が１０〜８人の場合を◎とし、
良いと回答した人が７〜４人の場合を○とし、
良いと回答した人が３〜２人の場合を△とし、
良いと回答した人が１人以下の場合を×とした。
【００４９】
得られた伸縮性シートを裏面シートとして用い、図１〜図３に示す実施形態（第１の実施形態）の生理用ショーツを作製した。得られた生理用ショーツは、身体へのフィット性が良好であり、肌触りや風合いに優れるものであった。
【００５０】
〔実施例２〕
実施例１において用いたスパンボンド不織布に代えて、ポリエチレンテレフタレート／ポリエチレンからなる芯鞘型複合繊維から形成されたヒートロール不織布（０．５ｇ／ｃｍ2下での厚み：６００μｍ、坪量：２０ｇ／ｍ2、破断伸度：２００％）を用いる以外は実施例１と同様にして伸縮性シートを得た。
得られた伸縮性シートについて、実施例１と同様の測定及び評価をした。その結果を表１に示す。
また、得られた伸縮性シートを裏面シートとして用い、実施例１と同様にして生理用ショーツを作製した。得られた生理用ショーツは、身体へのフィット性が良好であり、肌触りや風合いに優れるものであった。
【００５１】
〔実施例３〕
実施例２において用いたエチレン−α−オレフィン共重合体からなるフィルムに代えて、エチレン−α−オレフィン共重合体からなるスパンボンド不織布（０．５ｇ／ｃｍ2下での厚み：１００μｍ、坪量：２０ｇ／ｍ2、永久歪１５％）を用いる以外は実施例２と同様にして伸縮性シートを得た。
得られたシートについて実施例１と同様の測定及び評価をした。その結果を表１に示す。
また、得られた伸縮性シートのＪＩＳ  Ｌ  １０９６に従って測定された通気度は５０ｃｃ／ｃｍ2・ｓｅｃであった。
また、得られた伸縮性シートを裏面シートとして用い、実施例１と同様にして生理用ショーツを作製した。得られた生理用シーョツは、身体へのフィット性が良好であり、肌触りや風合いに優れるものであった。
【００５２】
〔実施例４〕
実施例１において用いたスパンボンド不織布に代えて、ポリエチレンテレフタレート繊維から形成されたスパンレース不織布（０．５ｇ／ｃｍ2下での厚み：４５０μｍ、坪量：２５ｇ／ｍ2、破断伸度：１５０％）を用い、且つエチレン−α−オレフィン共重合体からなるフィルムに代えて、ウレタンフィルム〔厚さ：２０μｍ、坪量：２０ｇ／ｍ2、永久歪：１５％、透湿度：１．２ｇ／（ｃｍ2・ｈｒ）〕を用いる以外は実施例１と同様にして伸縮性シートを得た。
得られた伸縮性シートについて、実施例１と同様の測定及び評価をした。その結果を表１に示す。
また、得られた伸縮性シートのＪＩＳ  Ｚ  ０２０８に従って測定された透湿度は１．２ｇ／（ｃｍ2・ｈｒ）であった。
また、得られた伸縮性シートを裏面シートとして用い、実施例１と同様にして生理用ショーツを作製した。得られた生理用ショーツは、身体へのフィット性が良好であり、肌触りや風合いに優れるものであった。
【００５３】
〔実施例５〕
実施例４において用いたポリエチレンテレフタレート繊維から形成されたスパンレース不織布に代えて、レーヨン繊維からなるスパンレース不織布（０．５：ｇ／ｃｍ2下での厚み：５００μｍ、坪量：２５ｇ／ｍ2、破断伸度：２００％）を用い、且つ該スパンレース不織布とウレタンフィルムとを粘着剤を用いて接着した以外は実施例１と同様にして伸縮性シートを得た。
得られた伸縮性シートについて、実施例１と同様の測定及び評価をした。その結果を表１に示す。
また、得られた伸縮性シートを裏面シートとして用い、実施例１と同様にして生理用ショーツを作製した。得られた生理用ショーツは、身体へのフィット性が良好であり、肌触りや風合いに優れるものであった。
【００５４】
【表１】
2005007188.tif 000003
【図面の簡単な説明】
【００５５】
【図１】本発明の使い捨て生理用ショーツの第１の実施形態の装着状態を示す斜視図である。
【図２】図１に示す使い捨て生理用ショーツの組立前の状態を表面シート側からみた展開図である。
【図３】図２におけるａ−ａ線断面図である。
【図４】本発明の生理用ショーツの第２の実施形態の組立前の状態を表面シート側からみた展開図（図２相当図）である。
【図５】図４におけるａ−ａ線断面図（図３相当図）である。
【図６】図６（ａ）は、本発明の生理用ショーツの第３の実施形態の断面図（図３相当図）であり、図６（ｂ）は、図６（ａ）に示す実施形態の別形態の断面図（図３相当図）である。
【図７】本発明の生理用ショーツの第４の実施形態の断面図（図３相当図）である。
【符号の説明】
【００５６】
１ 生理用ショーツ
２ 表面シート
３ 裏面シート
４ 吸収体
５，５’ 連結パネル
１０ エラストマーシート
１１ 伸長性不織布
【図１】
2005007188.tif 000004
【図２】
2005007188.tif 000005
【図３】
2005007188.tif 000006
【図４】
2005007188.tif 000007
【図５】
2005007188.tif 000008
【図６】
2005007188.tif 000009
【図７】
2005007188.tif 000010
【手続補正書】
【提出日】平成16年9月2日(2004.9.2)
【手続補正１】
【補正対象書類名】特許請求の範囲
【補正対象項目名】全文
【補正方法】変更
【補正の内容】
【特許請求の範囲】
【請求項１】
液透過性の表面シート、液不透過性の裏面シート、及び該表面シートと該裏面シートとの間に介在する液保持性の吸収体を有する使い捨て生理用ショーツであって、
上記裏面シートが、エラストマーからなるシートと少なくともその片面に伸長可能な不織布を積層した伸縮性シートから構成されており、
上記表面シート及び上記吸収体が、着用者の少なくとも股間に位置するように配置されており、
上記エラストマーからなるシートがメルトブローン法又はスパンボンド法により製造された不織布シートである使い捨て生理用ショーツ。
【請求項２】
上記伸縮性シートは透湿性を有し、その透湿度が０．５〜５．０ｇ／（ｃｍ2・ｈｒ）である請求項１記載の生理用ショーツ。
【請求項３】
上記エラストマーからなるシートは、エチレン−α−オレフィン共重合体を用いて形成されている請求項１又は２記載の生理用ショーツ。
【請求項４】
上記エチレン−α−オレフィン共重合体は、その永久歪が０〜２０％であり、該エチレン−α−オレフィン共重合体は、そのヒステリシス比が１．０〜３．０である請求項３記載の生理用ショーツ。
【手続補正２】
【補正対象書類名】明細書
【補正対象項目名】０００６
【補正方法】変更
【補正の内容】
【０００６】
本発明は上記知見に基づきなされたもので、液透過性の表面シート、液不透過性の裏面シート、及び該表面シートと該裏面シートとの間に介在する液保持性の吸収体を有する使い捨て生理用ショーツであって、
上記裏面シートが、エラストマーからなるシートと少なくともその片面に伸長可能な不織布を積層した伸縮性シートから構成されており、
上記表面シート及び上記吸収体が、着用者の少なくとも股間に位置するように配置されており、
上記エラストマーからなるシートがメルトブローン法又はスパンボンド法により製造された不織布シートである使い捨て生理用ショーツを提供することにより上記目的を達成したものである。
【手続補正３】
【補正対象書類名】明細書
【補正対象項目名】００２３
【補正方法】変更
【補正の内容】
【００２３】
上記エラストマーシート１０は、そのシート形態が不織布シートである。
該不織布シートは、公知の不織布形成手段、例えば、メルトブローン法やスパンボンド法等により製造することができ、特にメルトブローン法で製造されることが通気性と防漏性とを兼ね備える点から好ましい。
【手続補正４】
【補正対象書類名】明細書
【補正対象項目名】００２７
【補正方法】変更
【補正の内容】
【００２７】
また、上記エラストマーシート１０は透湿性を有していることが好ましい。該エラストマーシート１０に透湿性を付与するためには、該エラストマーシート１０として不織布シートを用いる。
【手続補正５】
【補正対象書類名】明細書
【補正対象項目名】００４６
【補正方法】変更
【補正の内容】
【００４６】
以下、実施例により本発明の生理用ショーツの有効性を例示する。しかしながら、本発明の範囲は斯かる実施例に限定されないことはいうまでもない。なお以下の実施例中、実施例３が本発明に対応する実施例であり、実施例１、２、４及び５は参考例である。